(57)【要約】本発明は、組織のＴ１を減少させる酸化マンガン（ＭｎＯ）ナノ粒子を磁気共鳴映像（ＭＲＩ）Ｔ１造影剤として用いる方法および用途に関する。より詳しくは、本発明は、例えば腫瘍マーカーなどの標的指向性物質のような生理活性物質に結合した生体適合性物質で被覆されたＭｎＯナノ粒子を含有する磁気共鳴映像Ｔ１造影剤、この磁気共鳴映像Ｔ１造影剤を用いて従来の一般Ｔ１強調映像より細密な映像を得る腫瘍などの診断および治療方法に関する。本発明の磁気共鳴映像Ｔ１造影剤は、組織別の造影剤沈着程度の差により発生する組織間Ｔ１コントラスト映像を浮き彫りにして高解像度の解剖学的映像化を可能にし、生きている細胞に浸透性質があって細胞の分布度を反映することができる。また、本発明の磁気共鳴映像Ｔ１造影剤は、疾患特異的な標識因子と結合する標的因子をナノ粒子の表面に付ける場合、腫瘍などの各種病気の標的指向的診断および治療のための造影剤として使うことができる。【特許請求の範囲】
【請求項１】
酸化マンガン（ＭｎＯ）ナノ粒子を含む磁気共鳴映像（ＭＲＩ）Ｔ１造影剤。
【請求項２】
前記酸化マンガン（ＭｎＯ）ナノ粒子が生体適合性物質で被覆されていることを特徴とする、請求項１に記載の磁気共鳴映像Ｔ１造影剤。
【請求項３】
前記生体適合性物質が、ポリビニルアルコール、ポリラクチド(polylactide)、ポリグリコライド(polyglycolide)、ポリラクチドコグリコライド(poly(lactide-coglycolide))、ポリアンヒドリド(polyanhydride)、ポリエステル(polyester)、ポリエーテルエステル(polyetherester)、ポリカプロラクトン(polycaprolactone)、ポリエステルアミド(polyesteramide)、ポリアクリレート(polyacrylate)、ポリウレタン(polyurethane)、ポリビニルフルオリド(polyvinyl fluoride)、ポリビニルイミダゾール(poly(vinyl imidazole))、クロロスルホネートポリオレフィン(chlorosulphonate polyolefin)、ポリエチレンオキシド(polyethylene oxide)、ポリエチレングリコール(poly(ethylene glycol))、デキストラン(dextran) 、これらの混合物およびこれらの共重合体よりなる群から選ばれることを特徴とする、請求項２に記載の磁気共鳴映像Ｔ１造影剤。
【請求項４】
前記生体適合性物質がポリエチレングリコールであることを特徴とする、請求項２に記載の磁気共鳴映像Ｔ１造影剤。
【請求項５】
前記生体適合性物質がデキストランであることを特徴とする、請求項２に記載の磁気共鳴映像Ｔ１造影剤。
【請求項６】
前記酸化マンガンナノ粒子の直径が５０ｎｍ以下、好ましくは４０ｎｍ以下、より好ましくは３５ｎｍ以下であることを特徴とする、請求項１〜５のいずれか１項に記載の磁気共鳴映像Ｔ１造影剤。
【請求項７】
前記酸化マンガンナノ粒子の直径が３０ｎｍ以下であることを特徴とする、請求項１〜５のいずれか１項に記載の磁気共鳴映像Ｔ１造影剤。
【請求項８】
生体適合性物質層を含む前記Ｔ１造影剤の直径が５０ｎｍ以下であることを特徴とする、請求項２または３に記載の磁気共鳴映像Ｔ１造影剤。
【請求項９】
前記ポリエチレングリコール層の厚さが５〜１０ｎｍであることを特徴とする、請求項４に記載の磁気共鳴映像Ｔ１造影剤。
【請求項１０】
前記酸化マンガンナノ粒子直径の分布の標準偏差が１０％以下であることを特徴とする、請求項６に記載の磁気共鳴映像Ｔ１造影剤。
【請求項１１】
前記酸化マンガンナノ粒子直径の分布の標準偏差が５％以下であることを特徴とする、請求項７に記載の磁気共鳴映像Ｔ１造影剤。
【請求項１２】
生体適合性物質層を含む前記Ｔ１造影剤の直径が５００ｎｍ以下であることを特徴とする、請求項５に記載の磁気共鳴映像Ｔ１造影剤。
【請求項１３】
前記Ｔ１造影剤が細胞造影剤であることを特徴とする、請求項１、２、４および９のいずれか１項に記載の磁気共鳴映像Ｔ１造影剤。
【請求項１４】
ｉ）Ｃ４−２５カルボキシレート−マンガン錯化合物(Mn-C4-25 Carboxylate complex)を熱分解させ、Ｃ６−２６芳香族炭化水素、Ｃ６−２６エーテル、Ｃ６−２５脂肪族炭化水素、Ｃ６−２６アルコール、ｃ６−２６チオール、およびＣ６−２５アミンよりなる群から選ばれる有機溶媒に分散した直径３５ｎｍ以下の酸化マンガンナノ粒子を製造する段階とｉｉ）前記酸化マンガンナノ粒子を生体適合性物質で被覆させる段階とを含むことを特徴とする、磁気共鳴映像（ＭＲＩ）Ｔ１造影剤の製造方法。
【請求項１５】
前記ｉ）段階の有機溶媒が、クロロホルム、１−ヘキサデセンおよび１−オクタデセンよりなる群から選ばれることを特徴とする、請求項１４に記載の磁気共鳴映像（ＭＲＩ）Ｔ１造影剤の製造方法。
【請求項１６】
前記ｉｉ）段階の生体適合性物質が、ポリビニルアルコール、ポリラクチド(polylactide)、ポリグリコライド(polyglycolide)、ポリラクチドコグリコライド(poly(lactide-coglycolide))、ポリアンヒドリド(polyanhydride)、ポリエステル(polyester)、ポリエーテルエステル(polyetherester)、ポリカプロラクトン(polycaprolactone)、ポリエステルアミド(polyesteramide)、ポリアクリレート(polyacrylate)、ポリウレタン(polyurethane)、ポリビニルフルオリド(polyvinyl fluoride)、ポリビニルイミダゾール(poly(vinyl imidazole))、クロロスルホネートポリオレフィン(chlorosulphonate polyolefin)、ポリエチレンオキシド(polyethylene oxide)、ポリエチレングリコール(poly(ethylene glycol))、デキストラン(dextran) 、これらの混合物およびこれらの共重合体よりなる群から選ばれることを特徴とする、請求項１４に記載の磁気共鳴映像Ｔ１造影剤の製造方法。
【請求項１７】
前記生体適合性物質がポリエチレングリコールであることを特徴とする、請求項１４に記載の磁気共鳴映像Ｔ１造影剤の製造方法。
【請求項１８】
前記生体適合性物質がデキストランであることを特徴とする、請求項１４に記載の磁気共鳴映像Ｔ１造影剤の製造方法。
【請求項１９】
前記酸化マンガンナノ粒子の直径が３５ｎｍ以下であることを特徴とする、請求項１４〜１８のいずれか１項に記載の磁気共鳴映像Ｔ１造影剤の製造方法。
【請求項２０】
前記酸化マンガンナノ粒子の直径が３０ｎｍ以下であることを特徴とする、請求項１４〜１８のいずれか１項に記載の磁気共鳴映像Ｔ１造影剤の製造方法。
【請求項２１】
生体適合性物質層を含む前記Ｔ１造影剤の直径が５０ｎｍ以下であることを特徴とする、請求項１４〜１６のいずれか１項に記載の磁気共鳴映像Ｔ１造影剤の製造方法。
【請求項２２】
前記ポリエチレングリコール層の厚さが５〜１０ｎｍであることを特徴とする、請求項１７に記載の磁気共鳴映像Ｔ１造影剤の製造方法。
【請求項２３】
前記酸化マンガンナノ粒子直径の分布の標準偏差が１０％以下であることを特徴とする、請求項１９に記載の磁気共鳴映像Ｔ１造影剤の製造方法。
【請求項２４】
前記酸化マンガンナノ粒子直径の分布の標準偏差が５％以下であることを特徴とする、請求項２０に記載の磁気共鳴映像Ｔ１造影剤の製造方法。
【請求項２５】
生体適合性物質層を含む前記Ｔ１造影剤の直径が５００ｎｍ以下であることを特徴とする、請求項１８に記載の磁気共鳴映像Ｔ１造影剤の製造方法。
【請求項２６】
前記Ｔ１造影剤が細胞造影剤であることを特徴とする、請求項１４、１５、１７および２２のいずれか１項に記載の磁気共鳴映像Ｔ１造影剤の製造方法。
【請求項２７】
生体適合性物質で被覆された酸化マンガンナノ粒子と生理活性物質とを結合させたことを特徴とする、生理活性物質が結合した磁気共鳴映像Ｔ１造影剤。
【請求項２８】
前記生理活性物質が、生体内の標的物質と選択的に結合するタンパク質、ＲＮＡ、ＤＮＡおよび抗体の中から選択される標的指向性物質、細胞自殺誘導遺伝子または毒性タンパク質；蛍光物質；同位元素；光、電磁波、放射線または熱に感応する物質；および薬理活性を示す物質よりなる群から選ばれることを特徴とする、請求項２７に記載の生理活性物質が結合した磁気共鳴映像Ｔ１造影剤。
【請求項２９】
前記酸化マンガンナノ粒子に結合した生理活性物質が、リツキサン(Rituxan)、ハーセプチン(Herceptin)、オルソクローン(Orthoclone)、レオプロ(Reopro)、ゼナパックス(Zenapax)、シナジス(Synagis)、レミケード(Remicade)、マイロターグ(Mylotarg)、キャンパス(Campath)、エルビタックス(Erbitux)、アバスチン(Avastin)、ゼバリン(Zevalin)、ベクザー(Bexxar)、およびこれらの混合物よりなる群から選ばれることを特徴とする、請求項２７に記載の生理活性物質が結合した磁気共鳴映像Ｔ１造影剤。
【請求項３０】
前記酸化マンガンナノ粒子に結合した生理活性物質が、葉酸、血管内皮成長因子受容体（ＶＥＧＦＲ）、上皮成長因子受容体（ＥＧＦＲ）、およびこれらに対するリガンドよりなる群から選ばれることを特徴とする、請求項２７に記載の生理活性物質が結合した磁気共鳴映像Ｔ１造影剤。
【請求項３１】
前記酸化マンガンナノ粒子に結合した生理活性物質が、アミロイドβペプチド（Ａｂｅｔａ）、ＲＧＤアミノ酸配列を有するペプチド、核局在化シグナル（ＮＬＳ）ペプチド、ＴＡＴタンパク質、およびこれらの混合物よりなる群から選ばれることを特徴とする、請求項２７に記載の生理活性物質が結合した磁気共鳴映像Ｔ１造影剤。
【請求項３２】
前記酸化マンガンナノ粒子に結合した生理活性物質が、シスプラチン(cisplatin)、カルボプラチン(carboplatin)、プロカルバジン(procarbazine)、シクロホスファミド(cyclophosphamide)、ダクチノマイシン(dactinomycin)、ダウノルビシン(daunorubicin)、ドキソルビシン(doxorubicin)、ブレオマイシン(bleomycin)、タクソール(taxol)、プリコマイシン(plicomycin)、マイトマイシン(mitomycin)、エトポシド(etoposide)、タモキシフェン(tamoxifen)、トランスプラチナム(transplatinum)、ビンブラスチン(vinblastin)、メトトレキサート(methotrexate)、およびこれらの混合物よりなる群から選ばれることを特徴とする、請求項２７に記載の生理活性物質が結合した磁気共鳴映像Ｔ１造影剤。
【請求項３３】
前記生体適合性物質が、ポリビニルアルコール、ポリラクチド(polylactide)、ポリグリコライド(polyglycolide)、ポリラクチドコグリコライド(poly(lactide-coglycolide))、ポリアンヒドリド(polyanhydride)、ポリエステル(polyester)、ポリエーテルエステル(polyetherester)、ポリカプロラクトン(polycaprolactone)、ポリエステルアミド(polyesteramide)、ポリアクリレート(polyacrylate)、ポリウレタン(polyurethane)、ポリビニルフルオリド(polyvinyl fluoride)、ポリビニルイミダゾール(poly(vinyl imidazole))、クロロスルホネートポリオレフィン(chlorosulphonate polyolefin)、ポリエチレンオキシド(polyethylene oxide)、ポリエチレングリコール(poly(ethylene glycol))、デキストラン(dextran) 、これらの混合物およびこれらの共重合体よりなる群から選ばれることを特徴とする、請求項２７に記載の生理活性物質が結合した磁気共鳴映像Ｔ１造影剤。
【請求項３４】
前記生体適合性物質がポリエチレングリコールであることを特徴とする、請求項２７に記載の生理活性物質が結合した磁気共鳴映像Ｔ１造影剤。
【請求項３５】
前記生体適合性物質がデキストランであることを特徴とする、請求項２７に記載の生理活性物質が結合した磁気共鳴映像Ｔ１造影剤。
【請求項３６】
前記酸化マンガンナノ粒子の直径が３５ｎｍ以下であることを特徴とする、請求項２７〜３５のいずれか１項に記載の生理活性物質が結合した磁気共鳴映像Ｔ１造影剤。
【請求項３７】
前記酸化マンガンナノ粒子の直径が３０ｎｍ以下であることを特徴とする、請求項２７〜３５のいずれか１項に記載の生理活性物質が結合した磁気共鳴映像Ｔ１造影剤。
【請求項３８】
生体適合性物質層を含む前記Ｔ１造影剤の直径が５０ｎｍ以下であることを特徴とする、請求項２７〜３５のいずれか１項に記載の生理活性物質が結合した磁気共鳴映像Ｔ１造影剤。
【請求項３９】
前記ポリエチレングリコール層の厚さが５〜１０ｎｍであることを特徴とする、請求項３４に記載の生理活性物質が結合した磁気共鳴映像Ｔ１造影剤。
【請求項４０】
前記酸化マンガンナノ粒子直径の分布の標準偏差が１０％以下であることを特徴とする、請求項３６に記載の生理活性物質が結合した磁気共鳴映像Ｔ１造影剤。
【請求項４１】
前記酸化マンガンナノ粒子直径の分布の標準偏差が５％以下であることを特徴とする、請求項３７に記載の生理活性物質が結合した磁気共鳴映像Ｔ１造影剤。
【請求項４２】
生体適合性物質層を含む前記Ｔ１造影剤の直径が５００ｎｍ以下であることを特徴とする、請求項３５に記載の生理活性物質が結合した磁気共鳴映像Ｔ１造影剤。
【請求項４３】
前記Ｔ１造影剤が細胞造影剤であることを特徴とする、請求項２７〜３５のいずれか１項に記載の生理活性物質が結合した磁気共鳴映像Ｔ１造影剤。
【請求項４４】
酸化マンガン（ＭｎＯ）ナノ粒子を含む磁気共鳴映像（ＭＲＩ）Ｔ１造影剤を使用する、動物細胞に対する磁気共鳴映像Ｔ１造影方法。
【請求項４５】
酸化マンガン（ＭｎＯ）ナノ粒子を含む磁気共鳴映像（ＭＲＩ）Ｔ１造影剤を使用する、動物血管に対する磁気共鳴映像Ｔ１造影方法。
【請求項４６】
前記酸化マンガンナノ粒子がポリエチレングリコールで被覆されたことを特徴とする、請求項４４に記載の動物細胞に対する磁気共鳴映像Ｔ１造影方法。
【請求項４７】
前記酸化マンガンナノ粒子がデキストランで被覆されたことを特徴とする、請求項４５に記載の動物血管に対する磁気共鳴映像Ｔ１造影方法。
【発明の詳細な説明】
【技術分野】
【０００１】
本発明は、組織のＴ１を減少させる酸化マンガン（ＭｎＯ）ナノ粒子を、磁気共鳴映像（ＭＲＩ）Ｔ１造影剤として用いる方法および用途に関する。より詳しくは、本発明は、例えば腫瘍マーカーなどの標的指向性物質（targeting agent）のような生理活性物質に結合した生体適合性物質で被覆されたＭｎＯナノ粒子を含有する磁気共鳴映像Ｔ１造影剤、この磁気共鳴映像Ｔ１造影剤を用いて従来の一般Ｔ１強調映像より細密な映像を得る腫瘍などの診断および治療方法に関する。
【０００２】
本発明の磁気共鳴映像Ｔ１造影剤は、組織別の造影剤沈着程度の差により発生する組織間Ｔ１コントラスト映像を浮き彫りにして高解像度の解剖学的映像化を可能にし、生きている細胞に浸透する性質があって細胞の分布度を反映することができる。本発明の磁気共鳴映像Ｔ１造影剤は、疾患特異的な標識因子と結合する標的因子をナノ粒子の表面に付ける場合、腫瘍などの各種病気の標的指向的診断および治療のための造影剤として使うことができる。
【背景技術】
【０００３】
磁気共鳴映像（ＭＲＩ、Magnetic Resonance Imaging）は、磁場内で水素原子のスピンが弛緩する現象を用いて身体の解剖学的、生理学的および生化学的情報を映像として得る方法であって、生きているヒトまたは動物の身体器官を非侵襲的かつ実時間で映像化することができる、現在まで最も優れた映像診断装置の一つである。
【０００４】
生命科学または医学分野でＭＲＩを多様かつ精密に活用するために、外部から物質を注入して映像コントラストを増加させる方法を使用するが、この外部からの注入物質を造影剤という。ＭＲＩ像における組織間の明暗差(コントラスト)は、組織内の水分子核スピン(nuclear spin)が平衡状態に戻る弛緩作用が組織別に異なることに起因する現象である。造影剤は、このような弛緩作用に影響を及ぼして組織間の弛緩度の差を開いてＭＲＩシグナルの変化を誘発し、組織間のコントラストをより鮮明にする役割を果たす。
【０００５】
造影剤は、特徴、機能、および注入対象によって活用度および精度の差異が生ずる。造影剤を用いて増強されたコントラストは、特定の生体器官と組織周辺の映像信号を増減してより鮮明に映像化する。ＭＲＩ映像獲得を希望する身体部位の映像信号を周囲より相対的に強くする造影剤を「ポジティブ」造影剤といい、これとは反対に、周囲より相対的に弱くする造影剤を「ネガティブ」造影剤という。
【０００６】
「ポジティブ」造影剤はＴ１弛緩、すなわち縦弛緩に関係する造影剤である。このような縦弛緩は、スピンのＺ軸方向の磁化成分ＭｚがＸ軸からのＲＦエネルギー衝撃吸収以後のＸ−Ｙ平面のＹ軸に整列した後、エネルギーを外部に放出することにより元々の値に戻ってくる過程であり、この現象を「Ｔ１弛緩」と表現する。Ｍｚが最初値の６３％に戻ってくるまでの時間を「Ｔ１弛緩時間(T1 relaxation time)」といい、Ｔ１弛緩が短いほどＭＲＩのシグナルは大きく、これにより映像獲得時間も短くなる。
【０００７】
「ネガティブ」造影剤はＴ２弛緩、すなわち横弛緩に関係する造影剤である。スピンのＺ軸方向の磁化成分ＭｚがＸ軸からのＲＦエネルギー衝撃吸収以後のＸ−Ｙ平面のＹ軸に整列した後、自らエネルギーが減衰しあるいは周辺スピンにエネルギーを放出することにより元の値に戻ってこようとするが、この際、Ｘ−Ｙ平面上で均等に広くなったスピンの成分Ｍｙが指数関数的に減衰する現象を「Ｔ２弛緩」と表現する。Ｍｙが初期値の３７％に減衰するまでの時間を「Ｔ２弛緩時間」といい、Ｍｙが時間経過に伴って減少する時間の関数で、Ｙ軸に設置された受信コイルを介して測定したものを自由誘導減衰信号（ＦＩＤ、free induction decay）という。Ｔ２弛緩時間が短い組織はＭＲＩ像で暗く見える。
【０００８】
現在まで商業化されたＭＲＩ造影剤は、「ポジティブ」造影剤として常磁性化合物が使用されており、「ネガティブ」造影剤として超常磁性ナノ粒子が使用されている。「ポジティブ」造影剤である常磁性化合物は、通常、ガドリニウムイオン（Ｇｄ３＋）またはマンガンイオン（Ｍｎ２＋）のキレート化合物であり、水の陽子の弛緩を加速化して造影剤の周囲で明るいコントラスト映像を得るようにする。
【０００９】
ところが、ガドリニウムイオンの場合、毒性が非常に高いので、これを防止するために、キレート化合物または高分子物質と結合した化合物の形態で使用されている。特に、Ｇｄ−ＤＴＰＡは、最も広く使われており、その主要医学的活用先は、血液−脳隔膜（ＢＢＢ）の損傷有無、血管システムの変化、血液の流動およびかん流状態の診断である。これは、造影剤が化合物の形態で構成されているため、生体内の免疫機能を活性化させるか、肝臓における分解作用を引き起こして血液中の滞留時間が約２０分程度と短いという問題を生じさせる。
【００１０】
マンガンイオン（Ｍｎ２＋）をＴ１造影剤として用いたマンガン強調磁気共鳴映像（Manganese-enhanced MRI、ＭＥＭＲＩ）は、脳科学などの様々な領域で解剖学的構造と細胞の機能などを研究することに用いられている（非特許文献１）。マンガンイオンを造影剤として用いたＭＥＭＲＩの場合、最も優れた造影特性にも拘らず、ＭｎＣｌ２の透過量が多く（＞８８〜１７５ｍｇ／ｋｇ）、マンガンイオンが組織に蓄積されて現れる毒性により、動物脳の造影にのみ用いられており、ヒトの頭脳に対する活用には毒性または体内蓄積可能性により本質的な使用上の限界がある。
【００１１】
現在、マンガンを用いた造影剤であってヒトの肝臓の造影に使われるマンガンイオン造影剤として、Ｍｎ−ＤＰＤＰ(teslascan)が公知になっている。Ｍｎ−ＤＰＤＰが身体に投与されると、ＺｎがＭｎを置換してＺｎ−ＤＰＤＰになって腎臓を介して排泄され、Ｍｎ２＋は血液と共に循環して肝臓、腎臓、膵臓などに吸収され、造影剤としての役割を果たす。これもＭｎ２＋の毒性により２〜３ｍｌ／ｈｒ程度の遅い速度の注入方法(slow infusion)が要求される。通常、約５μｍｏｌ／ｋｇ体重（０．５ｍｌ／ｋｇ体重）がヒトに使える量であるが、これは脳またはその他の臓器に使用するには非常に足りない量である（非特許文献２）。
【００１２】
「ポジティブ」造影剤を用いたＴ１造影は、イメージの歪みがなく、組織の解剖学的構造および細胞機能の研究に適し、解像度に優れてＭＲＩに最も広く使われているため、これに関する多くの研究開発が行われている。ところが、現在までの「ポジティブ」造影剤の場合、常磁性金属イオンまたはそれらの錯化合物に基づいているため、毒性による人体への応用限界と血液中の滞留時間が短く、錯化合物のリガンド分子による立体障害により標的指向性物質を付着させ難くする。
【００１３】
このような従来の技術の問題を克服するために、特許文献１は、高分子ナノ構造体にガドリニウムイオンを濃縮して局地的濃度を高めながら粒子の形態を維持しようとする研究結果を開示している。ところが、粒子サイズが大きく、ガドリウムイオンが高分子ナノ構造体に結合している形態なので、粒子の表面から容易に分離でき、細胞透過率が高くないという問題点がある。
「ネガティブ」造影剤として超常磁性ナノ粒子が使われており、その代表的な例が超常磁性酸化鉄ナノ粒子（ＳＰＩＯ：superparamagneticiron oxide）である。
特許文献２は、生体適合性の超常磁気性粒子を使用する磁気共鳴映像のＴ２造影剤を開示しており、特許文献３は、超常磁気性粒子とその粒子の表面に組織特異的結合物質、診断用または薬学的活性物質とカップリングすることが可能な結合位置を含む無機または有機物質からなる常磁気性粒子を開示している。
【００１４】
ナノ粒子の形態を備えた超常磁性酸化鉄は、その形態が数〜数百ｎｍサイズの粒子なので、生体内滞留時間が数時間に達するので、化合物の生体内滞留時間に比べて著しく長く、粒子の表面に様々な作用基と標的物質を結合させることができるため、標的指向性造影剤として大きく脚光を浴びている。
【００１５】
ところが、超常磁性ナノ粒子の場合、自身の磁性のため、Ｔ２弛緩時間が短くなるが、その副作用として、ＭＲＩで磁場を形成して映像を撹乱させたりもする。そして、Ｔ２強調映像の場合、造影された部分が黒く強調されるが、このように黒く強調される部分は、例えば体内出血、体内石化組織、重金属蓄積部分のように既に黒く見える部分と混同を引き起こすおそれがある。
【００１６】
また、自身の磁性により造影剤付近の磁場に歪み(blooming effect)をもたらして信号損失または背景イメージに歪みを生じさせるため、解剖学的イメージに近い映像を得ることができないという問題点がある。
【先行技術文献】
【特許文献】
【００１７】
【特許文献１】米国特許出願公開第２００３／０２１５３９２Ａ１号明細書
【特許文献２】米国特許第４，９５１，６７５号明細書
【特許文献３】米国特許第６，２７４，１２１号明細書
【特許文献４】米国特許出願第１１／４１０，６０７号明細書
【特許文献５】米国特許出願第１１／３３５，９９５号明細書
【特許文献６】米国特許出願第１１／１７１，７６１号明細書
【特許文献７】米国特許出願第１０／６４０，１２６号明細書
【特許文献８】米国特許出願第１１／３４８，６０９号明細書
【特許文献９】米国特許出願第１０／５５９，９５７号明細書
【非特許文献】
【００１８】
【非特許文献１】Lin YJ, KoretskyAP, Manganese ion enhances T1-weighted MRI during brain activation: an approach to direct imaging of brain function, Magn. Reson. Med. 1997; 38:378-388
【非特許文献２】RofskyNM, Weinreb JC, Bernardino ME et al. Hepatocellular tumors: characterization with Mn-DPDP-enhanced MR imaging. Radiology 188:53, 1993
【発明の概要】
【発明が解決しようとする課題】
【００１９】
したがって、本発明の目的は、酸化マンガンナノ粒子の構成物質であるマンガンイオン（Ｍｎ２＋）によってＭＲＩの効率的な活用のために映像を明るくしながらも、映像の歪みがないＴ１造影効果を示し、ナノ粒子の形態として高い細胞内部浸透率および細胞内蓄積能力、目標指向性造影効果、容易な伝達性、安全な消去、および副作用の最小化を図る、酸化マンガン（ＭｎＯ）ナノ粒子を含む磁気共鳴映像（ＭＲＩ）Ｔ１造影剤を提供することにある。
【００２０】
本発明のナノ粒子形態のＴ１造影剤は、従来のイオンあるいは化合物形態のガドリウムイオンまたはマンガンイオン基盤のＴ１造影剤に比べて、生体内残留時間を拡張させる効果があるので、生体内への投与後、十分な時間ＭＲＩ撮影および診断時間を可能にし、高い細胞内部浸透率は、造影剤粒子が細胞内に留まる時間を増大させることにより、長時間の連続的または間欠的映像診断を可能にし、細胞単位でイメージを得ることが可能な細胞映像化(cellular imaging)を可能にする。
【００２１】
本発明の他の目的は、ｉ）Ｃ４−２５カルボキシレート−マンガン錯化合物(Mn-C4-25 Carboxylate complex)を熱分解させ、Ｃ６−２６芳香族炭化水素、Ｃ６−２６エーテル、Ｃ６−２５脂肪族炭化水素、Ｃ６−２６アルコール、ｃ６−２６チオール、およびＣ６−２５アミンよりなる群から選ばれる有機溶媒に分散した、５０ｎｍ以下、好ましくは４０ｎｍ以下、より好ましくは３５ｎｍ以下の直径を持つ酸化マンガンナノ粒子を製造する段階と、ｉｉ）前記酸化マンガンナノ粒子を生体適合性物質で被覆させる段階とを含むことを特徴とする、磁気共鳴映像（ＭＲＩ）Ｔ１造影剤の製造方法を提供することにある。
【００２２】
また、本発明の別の目的は、生体適合性物質で被覆された本発明の酸化マンガンナノ粒子と生理活性物質(biologically active material)とを結合させたことを特徴とする、生理活性物質が結合した微細ナノ構造物としての磁気共鳴映像Ｔ１造影剤を提供することにある。
【００２３】
したがって、本発明は、前記酸化マンガンナノ粒子に付着領域または活性成分結合領域を導入させることにより、例えば腫瘍マーカーなどの標的指向性物質、薬学的に許容される担体を担持した診断用または治療用組成物を提供する。
【００２４】
また、本発明の別の目的は、酸化マンガン（ＭｎＯ）ナノ粒子を含む磁気共鳴映像（ＭＲＩ）Ｔ１造影剤を用いた、動物細胞に対するＴ１造影方法を提供することにある。
【００２５】
本発明の別の目的は、酸化マンガン（ＭｎＯ）ナノ粒子を含む磁気共鳴映像（ＭＲＩ）Ｔ１造影剤を使用する、動物血管に対するＴ１造影方法を提供することにある。
【課題を解決するための手段】
【００２６】
本発明の目的は、酸化マンガン（ＭｎＯ）ナノ粒子を含む磁気共鳴映像（ＭＲＩ）Ｔ１造影剤を提供することにより達成できる。
【発明の効果】
【００２７】
第一に、本発明によれば、酸化マンガンナノ粒子を造影剤として用いて脳、肝臓、腎臓、脊髄などの様々な臓器を、明るい強調映像であるＴ１強調映像化が可能であり、高い細胞透過率、特に血液−脳関門（ＢＢＢ）を通過したりもして、解剖学的構造を映像化することができ、Ｍｎ２＋イオンを用いたときの欠点である毒性を最小化して人体に適用可能であって人の血管または細胞の映像化も可能である。
【００２８】
第二に、表面の改質が可能なナノ粒子の形態を取っており、標的指向性物質の導入が可能であって例えば癌、腫瘍などの細胞の標的映像化が可能であり、幹細胞、細胞治療などにおける細胞の発現、移動経路の追跡が可能である。
【図面の簡単な説明】
【００２９】
【図１】水に分散した様々なサイズのＭｎＯナノ粒子の透過電子顕微鏡（ＴＥＭ）写真である。
【図２】ＭｎＯナノ粒子の常温における磁化曲線のグラフである。
【図３】３．０Ｔ医療用ＭＲＩ装置の下で得られた様々なサイズのＭｎＯナノ粒子のＴ１強調ＭＲＩ映像である。
【図４】ＭｎＯナノ粒子をマウスの静脈に注射した後、マウスの脳のＴ１強調映像(MnO nanoparticleenhanced MRI(MONEMRI))を示す図である。
【図５】ＭｎＯナノ粒子をマウスの静脈に注入した後、マウスの腎臓（Ａ）、肝臓（Ｂ）、脊髄（Ｃ）に対するＴ１強調映像(MnO nanoparticleenhanced MRI(MONEMRI))を示す図である。
【図６】脳に膠芽細胞腫(gliblastoma)を持っているマウスのＭＯＮＥＭＲＩを示す図である。
【図７】脳にＨｅｒ２／ｎｅｕを発現する乳癌転移腫瘍を持っているマウスにＨｅｒ２／ｎｅｕ抗体が結合したＭｎＯナノ粒子を造影剤として用いたＴ１強調映像（Ａ）と、抗体が結合していないＭｎＯナノ粒子を造影剤として用いたＴ１強調映像（Ｂ）との比較を示す図である。
【図８】動的光散乱法で測定したＭｎＯナノ粒子と、ＤＮＡが接合されたＭｎＯナノ粒子の流体力学直径を示すグラフである。
【図９】ＭｎＯナノ粒子、およびＤＮＡが接合されたＭｎＯナノ粒子に対する電気泳動結果を示す図である。
【図１０】ＤＮＡ、ＭｎＯに接合されたＤＮＡ、およびＤＴＴで処理して解離されたＤＮＡに対する電気泳動結果を示す図である。
【発明を実施するための形態】
【００３０】
本発明において、「酸化マンガンナノ粒子(MnO nanoparticles)」は、酸化マンガン（ＭｎＯ）またはこれを含有する多成分混成構造体を含むもので、直径１０００ｎｍ以下、好ましくは１００ｎｍ以下のナノ粒子を意味する。
【００３１】
本発明のＭＲＩ造影剤として用いるのに特に適したＭｎＯの粒子サイズは、好ましくは５０ｎｍ以下、より好ましくは４０ｎｍ以下、最も好ましくは３５ｎｍ以下である。また、このような本発明に係るＭＲＩ造影剤として用いるためのＭｎＯナノ粒子は、その大きさの平均値に対する標準偏差が１５％以下、好ましくは１０％以下、最も好ましくは５％以下の範囲内であることが好ましい。
【００３２】
本発明で提示するＭｎＯナノ粒子の大きさ範囲は、造影剤として血管内に長時間残留しながら持続的、間欠的なＭＲＩ映像を得ることに非常に重要な技術的特徴であるうえ、ＭｎＯナノ粒子の水性分散液を安定な状態に維持するために必ず考慮されるべき技術的要素である。
【００３３】
したがって、本発明のＭＲＩ造影剤として用いられるＭｎＯナノ粒子は、その大きさを一定の大きさ以下、最も好ましくは３５ｎｍ以下に精密に調節できるという点を技術的特徴とすることにより、本用途発明を完成させる。
【００３４】
従来のＴ１造影剤または特にＭｎ２＋イオンを用いるＴ１造影剤は、Ｃａ２＋イオンとの競合による生体内に対する毒性問題もあったが、本発明の酸化マンガンナノ粒子は、Ｍｎ２＋イオンが固体相ナノ粒子を形成し、水溶液で自由Ｍｎ２＋イオンとして存在するため、従来のＭｎ２＋イオンを使用するＴ１造影剤に比べてほぼ毒性がないという利点を持っている。
【００３５】
また、本発明のＭｎＯ ＭＲＩ造影剤が細胞造影剤として、または血管造影剤としての用途を確保するためには、生体適合性物質で被覆されることにより、血液内における分散状態を安定化させるうえ、細胞膜などの生体内の各種膜を透過することを容易にする。
【００３６】
本発明のＭＲＩ造影剤として用いられるために、生体適合性物質で被覆された状態のＭｎＯナノ粒子の大きさは、５００ｎｍ以下、好ましくは１００ｎｍ以下、より好ましくは５０ｎｍ以下である。ところが、生体適合性物質で被覆された状態の造影剤粒子の大きさは、被覆物質の種類によって大きく異なり、例えばデキストリンなどの物質で被覆される場合には１００ｎｍを超過する大きさを持ってもよい。ところが、出来るだけ造影剤の粒子サイズを小さくすることが、好ましくは１００ｎｍ以下にすることが、生体内免疫機能による消滅または肝臓における分解可能性を最小化させる。このように造影剤の粒子サイズを最小化することにより、長時間の持続的、間欠的または連続的ＭＲＩ映像撮影を可能にするという点が本発明の特徴をなす。
【００３７】
上述した本発明のＭｎＯナノ粒子は、酸化マンガンナノ粒子の構成体であるマンガン原子が既存のマンガンイオン基盤造影剤のように優れたＴ１造影剤としての能力を示す酸化マンガンナノ粒子Ｔ１造影剤としての用途を可能にする。酸化マンガンナノ粒子の化学構造式はＭｎＯの形態であって、ナノ粒子のマンガンイオン（Ｍｎ２＋）イオンが酸化マンガンナノ粒子の周囲に存在する水分子のスピンの弛緩を加速化する方式でＴ１造影剤効果を示す。
【００３８】
本発明の酸化マンガン（ＭｎＯ）ナノ粒子の場合、半強磁性(antiferromagnetic)特性を示すので、常温で磁気共鳴映像に自己磁化現象がないので、ＳＰＩＯのような自体磁化現象による信号損失などの歪み現象をもたらさない。
【００３９】
本発明の酸化マンガンナノ粒子は、ナノ粒子の大きさが一定の範囲以下の大きさを持つという点のため、高い細胞内部浸透率および細胞内蓄積能力を示し、生体内の標的指向性物質のような活性成分の結合が容易な酸化マンガンナノ粒子を含む磁気共鳴映像Ｔ１造影剤としての用途を持つ。
【００４０】
本発明において、酸化マンガン（ＭｎＯ）ナノ粒子を含む磁気共鳴映像Ｔ１造影剤は、ナノ粒子が水溶性環境で安定的に分散しかつ生体適合性物質で被覆され易く、標的指向性物質などの生体内活性成分との結合領域を含んでおり、疾病診断剤または治療剤としての加工にも適する。
【００４１】
前述した本発明の別の目的は、ｉ）Ｃ４−２５カルボキシレート−マンガン錯化合物(Mn-C4-25 Carboxylate complex)を熱分解させ、Ｃ６−２６芳香族炭化水素、Ｃ６−２６エーテル、Ｃ６−２５-脂肪族炭化水素、Ｃ６−２６アルコール、Ｃ６−２６チオール、およびＣ６−２５アミンよりなる群から選ばれる有機溶媒に分散した、５０ｎｍ、好ましくは４０ｎｍ、最も好ましくは３５ｎｍ以下の直径を持つ酸化マンガンナノ粒子を製造する段階と、ｉｉ）前記酸化マンガンナノ粒子をデキストラン、ＰＥＧ、ＰＰＧなどの血液適合性または生体適合性物質で被覆させる段階を含むことを特徴とする、磁気共鳴映像（ＭＲＩ）Ｔ１造影剤の製造方法を提供することにより達成できる。
【００４２】
本明細書で列挙してはいないが、当該技術分野における通常の技術者に知られている酸化マンガンナノ粒子合成法で製造された全ての酸化マンガンナノ粒子が本発明の酸化マンガンナノ粒子として使用できる。
【００４３】
本発明のステップｉｉ）において、ナノ粒子が水溶性環境で安定的な分散状態を示しかつ生体適合性を持つようにする物質は、生体内で毒性を示さない物質であり、例えばポリビニルアルコール、ポリラクチド(polylactide)、ポリグリコライド(polyglycolide)、ポリラクチドコグリコライド(poly(lactide-coglycolide))、ポリアンヒドリド(polyanhydride)、ポリエステル(polyester)、ポリエーテルエステル(polyetherester)、ポリカプロラクトン(polycaprolactone)、ポリエステルアミド(polyesteramide)、ポリアクリレート(polyacrylate)、ポリウレタン(polyurethane)、ポリビニルフルオリド(polyvinyl fluoride)、ポリビニルイミダゾール(poly(vinyl imidazole))、クロロスルホネートポリオレフィン(chlorosulphonate polyolefin)、ポリエチレンオキシド(polyethylene oxide)、ポリエチレングリコール(poly(ethylene glycol))、デキストラン(dextran)、これらの混合物またはこれらの共重合体を含む。
【００４４】
本明細書で列挙してはいないが、血液適合性または生体適合性を示す物質として、当技術分野における通常の知識を有する者に知られている全ての物質は、本発明のＭｎＯナノ粒子の被覆物質として使用できる。ところが、これらで被覆された状態の造影剤粒子の直径は５００ｎｍ以下であることが好ましい。
【００４５】
前述した本発明の別の目的は、生体適合性物質で被覆された酸化マンガンナノ粒子と生理活性物質(biologically active material)とを結合させたことを特徴とする、生理活性物質が結合した磁気共鳴映像Ｔ１造影剤を提供することにより達成できる。
【００４６】
本明細書における生理活性物質は、生体内の免疫活性化によって特定の抗原に対する認識と選択的結合を行う抗体、これに基づいて製作されるモノクローナル抗体、抗体の可変部位(variable region)または不変部位(constant region)、一部または全部を人為的に変化させたキメラ抗体、ヒト化抗体などを含む。また、 前記生理活性物質は、特定の塩基配列を有するＲＮＡまたはＤＮＡに相補的結合が可能なＤＮＡまたはＲＮＡなどの核酸、特定の化学作用基と一定の条件下に水素結合などによって結合可能な非生物学的化学物質などを含む標的指向性物質と、各種疾病部位に治療、予防または病症緩和効果を示す様々な薬理活性物質、細胞アポトーシス誘導遺伝子または毒性タンパク質などの毒性活性物質、電磁波、磁場、電場、光または熱に感応する化学物質、蛍光を発生させる蛍光物質、および放射線を発生させる同位元素などの生理活性物質などを含む。
【００４７】
このように本発明の酸化マンガンナノ粒子ＭＲＩ造影剤に結合可能な物質は、関連技術分野における公知の生理活性物質を含み、本発明への適用に特別な制限はない。
【００４８】
より具体的には、本発明のＭｎＯナノ粒子造影剤に結合可能な全ての生理活性物質は、これまで各種文献によって公知になった方法で結合可能な全ての生理活性物質を含み、これらに対する一般な制限は存在しない。特に、本発明の生理活性物質に結合したＭｎＯナノ粒子からなるＭＲＩ造影剤は、血管造影剤として使用される場合にその制限がない。ところが、細胞造影剤として使用される場合には、前記生理活性物質は、本発明のＭｎＯナノ粒子が有するものと対等な細胞膜透過度を示す物質に限定されることが好ましい。
【００４９】
上述したような本発明の酸化マンガンナノ粒子に結合可能な物質とそれら間の結合方法は、例えば、特許文献４〜９などに開示されており、これらの該当内容を本明細書の一部として引用する。
【００５０】
本明細書において、酸化マンガンナノ粒子は、医薬として活性を持つか、あるいは放射線、電場、磁場、各種電磁波、熱および光に感応可能な活性成分と結合できる。特に、腫瘍、特異タンパク質などを診断および／または治療することが可能な物質を含むことができ、胃癌、肺癌、乳癌、肝臓癌、喉頭癌、子宮頸癌、卵巣癌、気管支癌、鼻咽頭癌、膵臓癌、膀胱癌および結腸癌などの各種腫瘍に関連した様々な疾病と、アルツハイマー病、パーキンソン病、狂牛病などの特異タンパク質に関連した様々な疾病を診断および／または治療することに利用できる。
【００５１】
このような腫瘍細胞あるいは特異タンパク質は、正常細胞またはタンパク質ではほぼまたは全く生産または発現されない特定の物質を分泌および／または発現し、これらと特異的に結合可能な物質を、本発明の酸化マンガンナノ粒子の活性作用基を用いてそれに結合させることにより、診断および／または治療に利用できる。
【００５２】
現在、様々な腫瘍または特異タンパク質と特異的に反応または結合することが可能な物質を含み、本発明に係る診断および／治療方法で利用可能な生理活性物質を表１に例示したが、本発明のＭｎＯ ＭＲＩ造影剤に結合させることが可能な生理活性物質は、これらに限定されない（表１参照）。
【００５３】
疾病に対する標的指向性物質
【表１】
2010516760.tif 000002
【００５４】
すなわち、本発明の酸化マンガンナノ粒子に結合させる生理活性物質は、リツキサン(Rituxan)、ハーセプチン(Herceptin)、オルソクローン(Orthoclone)、レオプロ(Reopro)、ゼナパックス(Zenapax)、シナジス(Synagis)、レミケード(Remicade)、マイロターグ(Mylotarg)、キャンパス(Campath)、エルビタックス(Erbitux)、アバスチン(Avastin)、ゼバリン(Zevalin)、ベクザー(Bexxar)、またはこれらの混合物；葉酸、血管内皮成長因子受容体（ＶＥＧＦＲ）、上皮成長因子受容体（ＥＧＦＲ）、またはこれらに対するリガンド；およびアミロイドβペプチド（Ａｂｅｔａ）、ＲＧＤ（Ａｒｇ−Ｇｌｙ−Ａｓｐ）アミノ酸配列を有するペプチド、核局在化シグナル（nuclear localization signal、ＮＬＳ）ペプチド、ＴＡＴタンパク質またはこれらの混合物の中から選択される。本発明の酸化マンガンナノ粒子には、標的指向と治療を同時に可能にする物質を結合させるか、あるいは抗癌剤などの治療目的の物質をさらに担持することが可能である。
【００５５】
現在、多様な腫瘍または特異タンパク質に関連した治療物質が公知になっており、本発明に係る治療方法で利用できるものとしては、これらに限定されないが、シスプラチン(cisplatin)、カルボプラチン(carboplatin)、プロカルバジン(procarbazine)、シクロホスファミド(cyclophosphamide)、ダクチノマイシン(dactinomycin)、ダウノルビシン(daunorubicin)、ドキソルビシン(doxorubicin)、ブレオマイシン(bleomycin)、タキソール(taxol)、プリコマイシン(plicomycin)、マイトマイシン(mitomycin)、エトポシド(etoposide)、タモキシフェン(tamoxifen)、トランスプラチナム(transplatinum)、ビンブラスチン(vinblastin)、メトトレキサート(methotrexate)などがある。
【００５６】
前述した本発明の別の目的は、酸化マンガン（ＭｎＯ）ナノ粒子を含む磁気共鳴映像（ＭＲＩ）Ｔ１造影剤を使用する、動物細胞に対する磁気共鳴映像Ｔ１造影方法を提供することにより達成される。
【００５７】
すなわち、本発明は、ｉ）本発明に係る酸化マンガン（ＭｎＯ）ナノ粒子を含む磁気共鳴映像Ｔ１造影剤を生体または試料に注入して前記生体または試料から磁気共鳴映像Ｔ１強調映像を得る段階と、ｉｉ）標的指向および／または治療物質が担持された酸化マンガン（ＭｎＯ）ナノ粒子を含む磁気共鳴映像Ｔ１造影剤を生体または試料に注入して、標的に到達した部分から磁気共鳴映像Ｔ１強調映像を得る段階と、ｉｉｉ）酸化マンガン（ＭｎＯ）ナノ粒子を含む磁気共鳴映像Ｔ１造影剤によって発散する信号を磁気共鳴映像診断装置で感知して異常および／または正常組織有無を診断する段階とを含む、診断方法または治療方法を提供する。
【００５８】
本発明の酸化マンガン（ＭｎＯ）ナノ粒子を含む磁気共鳴映像Ｔ１造影剤は、一般に医薬分野で使用される経路を介して投与でき、非経口投与が好ましく、例えば静脈内、腹腔内、筋肉内、皮下または局部経路を介して投与できる。
【００５９】
酸化マンガンナノ粒子を含む磁気共鳴映像Ｔ１造影剤を前記投与経路を介して投与した後、診断方法は磁気共鳴映像診断装置（ＭＲＩ）を含んだ診断装置を利用する。磁気共鳴映像診断装置（ＭＲＩ）は、一般に医薬分野で使用されている１．５Ｔ、３Ｔ、４．７Ｔ、９Ｔなどの磁場を用いる磁気共鳴映像診断装置を含んだ診断装置によって診断することができる。酸化マンガンナノ粒子を含む磁気共鳴映像化方法は、Ｔ１強調映像を含んだ診断方法を用いることができ、Ｔ２強調映像を含んだ診断方法を並行して診断方法を行うことができる。
【００６０】
酸化マンガンナノ粒子を含む磁気共鳴映像Ｔ１造影剤として脳、骨髄、関節、筋肉、肝臓、腎臓、胃腸などを含んだ生体器官または試料から磁気共鳴映像診断装置によって得た映像は、細胞水準の正常および／または異常組織間の解剖学的情報を得ることができる。
【００６１】
標的指向性および／または薬理活性物質が担持された酸化マンガン（ＭｎＯ）ナノ粒子を含む磁気共鳴映像Ｔ１造影剤を生体または試料に注入し、標的に到達した部分から磁気共鳴映像診断装置によって得た映像は、所望する標的の存在有無の判読が可能であり、標的の分布による腫瘍、異常タンパク質疾患などの進行状況の判別による診断が可能であり、担持された治療物質を局地的に分布させるのでこれによる治療が可能である。
【００６２】
本発明の別の目的は、酸化マンガン（ＭｎＯ）ナノ粒子を含む磁気共鳴映像（ＭＲＩ）Ｔ１造影剤を使用する、動物血管に対するＴ１造影方法を提供することにより達成できる。動物血管のＴ１造影に使用される本発明の酸化マンガン（ＭｎＯ）ナノ粒子造影剤は、細胞造影剤の場合より細胞膜透過性を要求しないという点で比較的造影剤の大きさに対する制限が小さいが、その大きさがあまり大きくなると、免疫機能を活性化させるか、あるいは肝臓における分解作用を誘発することにより、血管内滞留時間が短くなるという問題点が依然としてある。
【実施例】
【００６３】
以下、本発明を下記の実施例によってさらに詳細に説明する。しかし、これらの実施例は本発明を説明するためのものに過ぎず、本発明を限定するものではない。
【００６４】
実施例１．生体適合性物質で被覆させた酸化マンガン（ＭｎＯ）ナノ粒子の製造
生体適合性物質で被覆された酸化マンガン（ＭｎＯ）ナノ粒子の製造は様々な方法によって可能であり、製造された酸化マンガンナノ粒子の化学式はＭｎＯを満足しなければならない。酸化マンガン製造方法の代表的な例は次のとおりであるが、この製造方法で製造されたＭｎＯナノ粒子に限定されるのではない。
【００６５】
したがって、本発明の血管造影剤として好ましい造影剤の粒子サイズは５００ｎｍ以下、さらに好ましくは１００ｎｍ以下である。動物血管造影剤として使用される本発明のＭｎＯ ＭＲＩ造影剤は、一つまたは一つ以上のＭｎＯナノ粒子がデキストランなどの血液適合性物質に分散したものが好ましい形態である。
【００６６】
まず、オレイン酸マンガン錯化合物(Mn-oleate complex)を合成したが、７．９２ｇの塩化マンガン四水和物(manganese chloride tetrahydrate)と２４．３６ｇのオレイン酸ナトリウム(sodium oleate)をエタノール−水−ヘキサンの混合物に入れた。これを７０℃まで加熱し、この温度で一晩静置した。この溶液から上層有機溶媒部分を収集して蒸留水で数回洗浄した後、ヘキサンを蒸発させて桃色のオレイン酸マンガン粉末を得た。
【００６７】
その後、ＭｎＯナノ粒子を合成したが、１．２４ｇのオレイン酸マンガン化合物を１０ｇの１−オクタデセンに溶かし、７０℃で真空にて水と酸素を除去した。この溶液を攪拌しながら３００℃まで加熱し、１〜２時間維持することにより、ナノ粒子が生成された。
【００６８】
この溶液で純粋なナノ粒子を分離するために、アセトンとヘキサンの混合溶液を入れた後、遠心分離し、洗浄して粉末を得た。得られたナノ粒子はヘキサン、クロロホルムなどに分散した。ナノ粒子の大きさは３００℃における維持時間に応じて７〜３５ｎｍに均一に調節された（平均サイズからの標準偏差は１０％以下）。
【００６９】
この場合、前記酸化マンガンナノ粒子の直径が３５ｎｍ〜５０ｎｍになると、前記酸化マンガンナノ粒子のコロイド安定性(colloidal stability)が減少して前記酸化マンガンナノ粒子同士が絡み合って沈殿を形成する場合がたまに発生する。
【００７０】
また、製造された前記酸化マンガンナノ粒子の大きさ分布の標準偏差は１０％以下になった。
【００７１】
最後に、ＭｎＯナノ粒子を代表的な生体適合性物質としてのポリ（エチレングリコール）で取り囲んで水に分散させるが(Science, 298, p1759, 2002)、合成されたＭｎＯナノ粒子をクロロホルムに分散させ（５ｍｇ／ｍＬ）、１，２−ジステアロイル−ｓｎ−グリセロ−３−ホスホエタノールアミン−Ｎ−［メトキシ（ポリエチレングリコール）−２０００］（ｍＰＥＧ−２０００ ＰＥ、Ａｖａｎｔｉ Ｐｏｌａｒ Ｌｉｐｉｄｓ、Ｉｎｃ．）１０ｍｇを入れた後、８０℃でクロロホルムを除去し、しかる後に、水を入れて分散させた。
【００７２】
実施例２．ポリエチレングリコール（ＰＥＧ）で被覆されたＭｎＯナノ粒子の生体適合的特性および造影能力
製造されたナノ粒子は、その大きさが非常に均一であり（図１）、大きさの調節が可能であった。また、製造されたナノ粒子は、ＰＥＧで被覆されているため、生体適合的特性を有し、数ヶ月にわたって安定した。
【００７３】
酸化マンガンナノ粒子および生体適合性物質を含んだ全体粒子サイズが５００ｎｍ以上になると、人体免疫系または肝臓で分解されて生体内滞留時間が低下し、撮影時間が減少するという現象が現れた。したがって、生体適合性物質を含んだ酸化マンガンナノ粒子の直径は５００ｎｍ以下、好ましくは１００ｎｍ以下にならなければならない。
【００７４】
ＭｎＯナノ粒子のＭＲＩ造影剤としての造影能力をテストした。３．０Ｔ医療用装置でナノ粒子自体をＭＲＩ実験した。図２に示すように、５ｍＭマンガン濃度下の試料をテストした結果、Ｔ１弛緩が短くなって明るく映像化された。これはＴ１造影剤としての造影能力があることを意味する。しかも、Ｔ２弛緩を短くするＴ２造影効果も一緒に現れた。
【００７５】
実施例３．ＭｎＯナノ粒子強調ＭＲＩ(Manganese Oxide Nanoparticles Enhanced MR Imaging(MONEMRI))
実質的にマウスにＭｎＯナノ粒子を造影剤として用いてＭｎＯナノ粒子強調ＭＲＩを撮影した。ＭＲＩ実験は４．７Ｔ／３０ＭＲＩ Ｓｙｓｔｅｍ（Ｂｒｕｋｅｒ−Ｂｉｏｓｐｉｎ、Ｆａｌｌａｎｄｅｎ、Ｓｗｉｔｚｅｒｌａｎｄ）で行われた。マウスの尾静脈経路で２５ｎｍのＭｎＯナノ粒子を一度に注入した後、ＭＲＩ映像を得た。実験条件は次のとおりであった。
【００７６】
３−１．脳のＭＲＩ映像化条件
ｆａｓｔ ｓｐｉｎ−ｅｃｈｏ Ｔ１−ｗｅｉｇｈｔｅｄ ＭＲＩ ｓｅｑｕｅｎｃｅ
ＴＲ／ＴＥ＝３００／１２．３ｍｓ
ｅｃｈｏ ｔｒａｉｎ ｌｅｎｇｔｈ＝２
１４０ｍ ３Ｄ ｉｓｏｔｒｏｐｉｃ ｒｅｓｏｌｕｔｉｏｎ
ＦＯＶ＝２．５６×１．２８×１．２８ｃｍ３
ｍａｔｒｉｘ ｓｉｚｅ＝２５６×１２８×１２８
【００７７】
３−２．腹部ＭＲＩ映像化条件
ｓｐｉｎ−ｅｃｈｏ Ｔ１−ｗｅｉｇｈｔｅｄ ＭＲＩ ｓｅｑｕｅｎｃｅ
ＴＲ／ＴＥ＝４００／１２ｍｓ
ＮＥＸ＝１６
ｓｌｉｃｅ ｔｈｉｃｋｎｅｓｓ＝１．５ｍｍ
ＦＯＶ＝２．７８×１６８ｃｍ２
ｍａｔｒｉｘ ｓｉｚｅ＝１９２×１９２
【００７８】
これを用いて得たマウスの脳映像（図３）は、造影剤を使わなかったときに比べて著しく優れた解剖学的イメージを得ることができた。また、肝臓、腎臓、脊髄などの腹部の映像（図４）も、各臓器と組織の優れた解剖学的イメージを得ることができた。
【００７９】
脳に膠芽細胞腫を持っているマウスにＭｎＯナノ粒子を同一の方式で尾静脈経路で注入してＭＲＩ映像化を行う場合、腫瘍がさらに明るく映像化されて癌の特異的映像化も可能であった(図５）。
【００８０】
実施例４．標的指向性探針(probe)を結合させたＭｎＯナノ粒子の製造
標的指向性探針を有するＭｎＯナノ粒子は、次の２段階によって製造された。
【００８１】
４−１．反応性のある作用基を有するＭｎＯナノ粒子の合成
実施例１において、有機溶媒に分散したナノ粒子を生体適合性高分子としてのポリ（エチレングリコール）で被覆させる段階で、ポリ（エチレングリコール）の末端にアミン（−ＮＨ２）、チオール（−ＳＨ）、カルボン酸塩（−ＣＯ２−）などの反応性作用基が与えられたポリ（エチレングリコール）を含んだリン脂質(phospholipid)を用いて被覆させた。例えば、マレイミド作用基をＭｎＯナノ粒子に導入するために、１，２−ジステアロイル−ｓｎ−グリセロ−３−ホスホエタノールアミン−Ｎ−［メトキシ（ポリエチレングリコール）−２０００］（ｍＰＥＧ−２０００ＰＥ、Ａｖａｎｔｉ Ｐｏｌａｒ Ｌｉｐｉｄｓ、Ｉｎｃ．）と１，２−ジステアロイル−ｓｎ−グリセロ−３−ホスホエタノールアミン−Ｎ−［マレイミド（ポリエチレングリコール）−２０００］（ＤＳＰＥ−ＰＥＧ（２０００）マレイミド、Ａｖａｎｔｉ Ｐｏｌａｒ Ｌｉｐｉｄｓ、Ｉｎｃ．）とを混ぜて被覆させた。実験方法は実施例１での方法と類似であった。
【００８２】
４−２．乳癌標的指向性抗体を結合させたＭｎＯナノ粒子の製造
乳癌抗体としてのＨｅｒｃｅｐｔｉｎ（Ｒｏｃｈｅ Ｐｈａｍａ Ｌｔｄ．）６ｍｇをリン酸塩緩衝液（ＰＢＳ、ｐＨ７．２）０．５ｍＬに溶かした後、過量のＳＡＴＡ(N-succinimidyl S-acetylthioacetate)と混合した。３０分後に０．５Ｍのヒドロキシアミンを混ぜ、室温で２時間反応させた。反応物を脱塩カラムで精製した後、マレイミド作用基を持っているＭｎＯナノ粒子(maleimido-MnO)０．３ｍＬ（１０ｍｇ／ｍＬ）と混ぜた。４℃で１２時間反応した後、カラムを介して、乳癌標的指向性抗体が結合したＭｎＯナノ粒子を精製した。
【００８３】
実施例５．標的指向性探針を結合させたＭｎＯナノ粒子を用いた癌細胞指向ＭＲＩ
ＭＤＡ−ＭＢ−４３５癌細胞をマウスに植え、乳癌−脳腫瘍転移モデルを作り、乳癌標的指向性抗体（Ｈｅｒｃｅｐｔｉｎ）が結合したＭｎＯナノ粒子を用いて癌細胞指向ＭＲＩを行った。ＭＲＩ実験は４．７Ｔ／３０ ＭＲＩ Ｓｙｓｔｅｍ（Ｂｒｕｋｅｒ−Ｂｉｏｓｐｉｎ、Ｆａｌｌａｎｄｅｎ、Ｓｗｉｔｚｅｒｌａｎｄ）で行われた。マウスの尾静脈を介して２５ｎｍのＭｎＯナノ粒子を一度に注入した後、ＭＲＩ映像を得た。その実験条件は実施例３と同様であった。
【００８４】
これを用いて得たマウスの脳映像（図６）は、乳癌標的指向性抗体（Ｈｅｒｃｅｐｔｉｎ）が結合したＭｎＯナノ粒子を使用した場合には、抗体が結合していないＭｎＯナノ粒子を使用したときよりさらに優れた癌細胞標的指向ＭＲＩを得ることができた。
【００８５】
乳癌標的指向性抗体が結合していないＭｎＯを使用した場合には、３時間以後に造影効果がなくなるが、これに対し、乳癌標的指向性抗体（Ｈｅｒｃｅｐｔｉｎ）が結合したＭｎＯナノ粒子を使用した場合には、１日以後にも癌細胞が造影されて優れたＴ１強調映像を得たうえ、癌細胞の位置把握が容易であった。
【００８６】
実施例６．ＭｎＯナノ粒子が接合されたオリゴヌクレオチド
水に分散可能なＭｎＯを用いて、実施例１と同様の方法によって、アミン基を有するＭｎＯナノ粒子を製造した。アミン基を与えるために、１，２−ジステアロイル−ｓｎ−グリセロ−３−ホスホエタノールアミン−Ｎ−［メトキシ（ポリエチレングリコール）−２０００］（ｍＰＥＧ−２０００ ＰＥ、Ａｖａｎｔｉ Ｐｏｌａｒ Ｌｉｐｉｄｓ，Ｉｎｃ．）と１，２−ジステアロイル−ｓｎ−グリセロ−３−ホスホエタノールアミン−Ｎ−［アミノ（ポリエチレングリコール）２０００］（ＤＳＰＥ−ＰＥＧ（２０００）Ａｍｉｎｅ、Ａｖａｎｔｉ Ｐｏｌａｒ Ｌｉｐｉｄｓ，Ｉｎｃ．）との混合物を使用した。ＭｎＯナノ粒子をＮ−スクシンイミジル−３−（２−ピリジルジチオ）−プロピオネート（ＳＰＤＰ）で修飾し、ピリジルジチオールが活性化されたＭｎＯナノ粒子を製造した。
【００８７】
接合用モデルオリゴヌクレオチドとして、５’−アルカンジオールヌクレオチドを製造した（ＨＳ−（ＣＨ２）６−ＣＧＣＡＴＴＣＡＧＧＡＴ（配列番号１））。ピリジルジチオール活性ＭｎＯナノ粒子０．１５ｎｍｏｌを５’アルカンチオールヌクレオチド０．１５ｎｍｏｌと混合し、前記溶液を室温で１２時間恒温処理した。オリゴヌクレオチド接合ナノ粒子を遠心分離フィルター（ＭＷＣＯ：３００，０００）で精製した。これらは動的光散乱法(dynamic light scattering)とゲル電気泳動法(gel electrophoration)によって特性を明らかにした。結果として得たナノ粒子の流体力学直径がオリゴヌクレオチドとの接合によって若干増加した。そして、結合したヌクレオチドの陰電荷により、オリゴヌレクオチド結合ＭｎＯナノ粒子が前記元々のＭｎＯナノ粒子（図９：レーン１）より速く移動した（図９：レーン２）。
【００８８】
オリゴヌクレオチド伝達プラットフォームに対する例示として、このようなナノ粒子からオリゴヌクレオチドを解離させた。１０ｍＭ ＰＢＳ−ＥＤＴＡ緩衝溶液内のジチオスレイトール（ＤＴＴ）２０μＬをオリゴヌクレオチド接合ＭｎＯナノ粒子１８０μＬと混合し、室温で１時間恒温処理した。ＤＴＴはジスルフィド結合を断ち切ることができ、オリゴヌクレオチドをナノ粒子から解離させることができる。電気永動法によってＤＴＴ処理した後、解離されたＤＮＡとそのバンド（図１０：レーン３）が元々のヌクレオチド（図１０：レーン１）と同一の速さで移動したことを確認した。これに対し、ＤＴＴ処理を施していないオリゴヌクレオチド接合ナノ粒子は一層遅い移動を示した（図１０：レーン２）。
【図２】
2010516760.tif 000003
【図８】
2010516760.tif 000004
【図９】
2010516760.tif 000005
【図１０】
2010516760.tif 000006
【図１】
2010516760.tif 000007
【図３】
2010516760.tif 000008
【図４】
2010516760.tif 000009
【図５】
2010516760.tif 000010
【図６】
2010516760.tif 000011
【図７】
2010516760.tif 000012
【配列表】
2010516760000001.app
【国際調査報告】
2010516760.tif 000013
2010516760.tif 000014
2010516760.tif 000015